СТОЙКИЕ К РАССЛАИВАНИЮ СТЕКЛЯННЫЕ КОНТЕЙНЕРЫ

1. Стойкий к расслаиванию стеклянный контейнер, включающий:
стеклянное изделие, имеющее стеклянный корпус, простирающийся между внутренней поверхностью и внешней поверхностью и определяющий внутренний объем;
внутреннюю область, простирающуюся с глубины примерно 10 нм под внутренней поверхностью корпуса в толщу корпуса и имеющую постоянную слоевую однородность, так что корпус является стойким к расслаиванию.
2. Стеклянный контейнер по п. 1, где стеклянное изделие выполнено из композиции стекла, которая имеет температуру, отвечающую 1000 пуаз, составляющую менее, либо равную примерно 1700°C.
LR
3. Стеклянный контейнер по п. 1, где внутренняя область имеет толщину T по меньшей мере примерно 100 нм.
4. Стеклянный контейнер по п. 1, где стеклянное изделие выполнено из композиции стекла, которая содержит менее, либо примерно 1,0 мол.% оксидов бора и менее, либо примерно 1,0 мол.% соединений, содержащих бор.
5. Стеклянный контейнер по п. 1, где стеклянное изделие выполнено из композиции стекла, которая содержит менее, либо примерно 0,3 мол.% оксидов фосфора или менее, либо примерно 0,3 мол.% соединений, содержащих фосфор.
6. Стеклянный контейнер по п. 1, где стеклянное изделие выполнено из композиции стекла, которая содержит менее, либо примерно 0,5 мол.% оксидов цинка или менее, либо примерно 0,5 мол.% соединений, содержащих цинк.
7. Стеклянный контейнер по п. 1, где стеклянное изделие выполнено из композиции стекла, которая по существу не содержит компонентов, которые улетучиваются в значительной степени при температурах, которые соответствуют композиции стекла, имеющей вязкость в диапазоне от примерно 200 пуаз до примерно 100 килопуаз.
8. Стеклянный контейнер по п. 1, где стеклянный контейнер упрочнен ионным обменом.
9. Стеклянный контейнер по п. 1, где стеклянный контейнер имеет напряжение сжатия большее, либо равное примерно 300 МПа и глубину слоя большую, либо равную примерно 10 мкм.
10. Стеклянный контейнер по любому из пп. 1-9, где стеклянный контейнер имеет гидролитическую стойкость типа HGA2 или лучше согласно стандарту ISO 720.
11. Стеклянный контейнер по любому из пп. 1-9, где стеклянный контейнер имеет гидролитическую стойкость типа HGB2 или лучше согласно стандарту ISO 719.
12. Стеклянный контейнер по любому из пп. 1-9, где:
корпус дополнительно содержит поверхностную область, простирающуюся по внутренней поверхности стеклянного контейнера на глубину от примерно 10 нм до примерно 50 нм от внутренней поверхности стеклянного контейнера; и
поверхностная область имеет постоянную поверхностную однородность, так что стеклянный корпус является стойким к расслаиванию.
13. Стеклянный контейнер по любому из пп. 1-9, где стеклянный корпус имеет фактор расслаивания меньший, либо равный 10.
14. Стеклянный контейнер по любому из пп. 1-9, где:
корпус дополнительно содержит поверхностную область, простирающуюся по внутренней поверхности стеклянного контейнера на глубину от примерно 10 нм до примерно 50 нм от внутренней поверхности стеклянного контейнера; и
для отдельной точки на внутренней поверхности стеклянного контейнера экстремум поверхностной концентрации каждого составляющего компонента стекла в поверхностной области в отдельной точке больше, либо равен примерно 70% и меньше, либо равен примерно 130% концентрации того же составляющего компонента в поверхностной области в любой второй отдельной точке на внутренней поверхности стеклянного контейнера, когда стеклянный контейнер находится в сформованном состоянии.
15. Стеклянный контейнер по п. 14, где экстремум слоевой концентрации каждого составляющего компонента во внутренней области больше, либо равен примерно 90% и меньше, либо равен примерно 110% объемной концентрации того же составляющего компонента в средней точке толщи стеклянного корпуса, когда стеклянный контейнер находится в сформованном состоянии.